(57)【要約】【課題】１個のシート状の小生物捕獲材料を用いて、ねずみなどの小生物の成獣から幼獣まで巾広く捕獲できる小生物捕獲材料を提供する。【解決手段】被塗布材料の同一塗布面に成獣と幼獣のそれぞれに有効な二種類の粘着性組成物を塗布したものを小生物塗布材料として用いる。【選択図】なし【特許請求の範囲】
【請求項１】
（Ａ）粘着最大応力２００〜４００ｇｆ／ｃｍ2、且つ延糸距離１００ｍｍ以上の物性値を持つ、ポリブテン、ポリイソブチレンゴム、ポリエチレンからなる粘着性組成物、および（Ｂ）粘着最大応力４００ｇｆ／ｃｍ2超、且つ延糸距離４０〜１００ｍｍ未満の物性値を持つ、ポリブテン、ポリイソブチレンゴム、ポリエチレンからなる粘着性組成物を被塗布材料の同一面に塗布した小生物捕獲用材料。
【請求項２】
（Ａ）及び（Ｂ）を被塗布材料の同一面に水平方向に交互に塗布したものであることを特徴とする請求項１記載の小生物捕獲用材料。
【請求項３】
（Ａ）を上層、（Ｂ）を下層にして、被塗布材料の同一面に重ね塗りしたものであることを特徴とする請求項１記載の小生物捕獲用材料。
【請求項４】
（Ａ）の塗布幅が５〜２０ｍｍ、（Ｂ）の塗布幅が５〜２０ｍｍであることを特徴とする請求項２記載の小生物捕獲用材料。
【請求項５】
（Ａ）の塗布厚さが０．５〜２ｍｍ、（Ｂ）の塗布厚さが１ｍｍ以上であるあることを特徴とする請求項３記載の小生物捕獲用材料。
【請求項６】
被塗布材料がプラスチックであることを特徴とする請求項１〜５の何れかに記載の小生物捕獲用材料。
【請求項７】
プラスチックが、厚紙に張り合わせたプラスチックフィルムであることを特徴とする請求項６記載の小生物捕獲用材料。
【発明の詳細な説明】
【技術分野】
【０００１】
本発明は、ネズミ等の体重の異なる各種の小生物を捕獲するのに適した捕獲材料に関する。
【背景技術】
【０００２】
ネズミ、ゴキブリ、ハエ等の有害小生物の駆除は生活環境の改善面から重要な課題である。特にげっ歯類による被害は膨大なものであり、中でもネズミは、農産物、食品はもちろんのこと、鉛管を食い破ってガス漏洩を起こしたり、電灯線をかじって露出させ火災を起こすこともある。これらの小生物の駆除方法として従来からいくつかのものが提案され実施されているが、それらの中で最も簡便なものとして、粘着性を有する捕獲剤を厚紙、ボール紙、木板、プラスチックフイルム、シートなどの被塗布材料に塗布し、小生物の通路に設置する方法がある。この場合、捕獲剤は塗布作業性にすぐれかつ粘着性にもすぐれているという要請を満たさなければならない。さらに、あらかじめ被塗布材料に塗布しておく場合などには、保存中又はこれを使用中に捕獲剤が被塗布材料から流れ出したり、あるいは被塗布材料に浸透してにじみ出したりして使用不能になったり、床を汚すようなことがあってはならない。
【０００３】
この種の小生物捕獲剤としては、例えばポリブテン８６％、ブチルゴム１０％およびたれ防止剤としてのパラフイン４％より成る組成物（特許文献１）、ポリブテン８０部、ブチルゴム１０ 部およびロジン、シリカゲル、ポリエチレン計４０部より成る組成物（特許文献２）、ポリイソブテン（５０℃における粘度が１０００ポイズ）またはポリイソブテンと天然ゴムとの８０：２０混合物１００質量部に対し、それぞれ有機ベントナイト２〜４０質量部あるいはコロイダルシリカ０．５〜８質量部を配合した組成物（特許文献３、特許文献４）、またブチルゴム５ 質量％、ポリブテン３５質量％、およびロジンエステル、トルエン、キシレン計６０質量％より成る組成物（特許文献５）などが開示されている。また、ポリブテン８０質量％、ブチルゴム１６質量％およびポリエチレン４質量％からなる組成物（特許文献６）、さらには、分子量が異なる二種類の液状ポリブテンの混合物８０〜９８質量％、粘度平均分子量が１００万〜２５０万のポリイソブチレンゴム１〜１０質量％、特定の性状を有する高圧法ポリエチレン１〜１０質量％からなる組成物が開示されている（特許文献７）。
【０００４】
しかし、これらの例は、いずれも前記の要請のすべてを満たすものではない。具体的には、パラフインワツクスを用いた組成物においては、少量の添加では流れ出し防止効果が十分でなく、一方過度な量を添加すれば、塗布後の時間経過とともに、ワックス分が粘着層の表面に移動し、粘着力を低下させるため、捕獲能力が著しく低下する。高価な有機ベントナイトあるいはシリカを用いた組成物においては、比較的流れ出し防止効果や粘着力の面で良好であるが、これら粉状物は嵩高く混合時に空気を巻込んで、混合後の脱泡など製造時の手間あるいはコストの面から好ましくない。
また、ブチルゴム、ポリブテン、およびロジンエステル、トルエン、キシレンより成る組成物は揮発性の芳香族溶剤を使用するため臭気の問題がある。さらには当該粘着性組成物を塗布した塗膜を小生物捕獲用に設置して長時間経過中に溶剤が揮散し、塗布膜が硬化し、捕獲能力が低下する問題も避けられない。また、ポリブテン、ブチルゴムおよびポリエチレンからなる組成物は粘着性組成物の粘着性と塗布作業時の作業性の双方を満足させることは出来ない。
また、特開２００７−１７７１０４で開示されている、ポリイソブチレンゴムを用いるものは、粘着力は優れているものの、ポリイソブチレンゴムの分子量が非常に大きいため、ポリブテンに溶解するのに時間がかかるという欠点を有する。また、対象となるげっ歯類がクマネズミ、ドブネズミ類等の比較的体重の大きい成獣であるため、体重が小さい幼獣のクマネズミ、ドブネズミ類の捕獲には難があり、逃亡することがある。
【先行技術文献】
【特許文献】
【０００５】
【特許文献１】特公昭４８−１６６１７号公報
【特許文献２】特開昭５２−１０５２１７号公報
【特許文献３】特開昭５１−１２５１２３号公報
【特許文献４】特公昭５３−１８５８６号公報
【特許文献５】特開昭５２−９８１６１号公報
【特許文献６】特公平２−５７５２１号公報
【特許文献７】特開２００７−１７７１０４号公報
【発明の概要】
【発明が解決しようとする課題】
【０００６】
本発明の課題は、体重の異なる各種の有害小生物を効果的に捕獲することが出来る、小生物捕獲材料を提供することにある。本発明者らはかかる課題を解決するために鋭意研究した結果、異なる粘着特性を有する二種類の粘着性組成物を被塗布面の同一面に塗布することにより、異なる体重を有する各種の小生物を効果的に捕獲できることを見出し、本発明を完成するに至った。
【課題を解決するための手段】
【０００７】
すなわち本発明の第一は、（Ａ）粘着最大応力２００〜４００ｇｆ／ｃｍ2、且つ延糸距離１００ｍｍ以上の物性値を持つ、ポリブテン、ポリイソブチレンゴム、ポリエチレンからなる粘着性組成物、および（Ｂ）粘着最大応力４００ｇｆ／ｃｍ2を超え、且つ延糸距離４０〜１００ｍｍ未満の物性値を持つ、ポリブテン、ポリイソブチレンゴム、ポリエチレンからなる粘着性組成物を被塗布材料の同一面に塗布した小生物捕獲用材料である。
本発明の第二は、（Ａ）及び（Ｂ）を被塗布材料の同一面に水平方向に交互に塗布したものであることを特徴とする本発明の第一記載の小生物捕獲用材料である。
本発明の第三は、（Ａ）を上層、（Ｂ）を下層にして、被塗布材料の同一面に重ね塗りしたものであることを特徴とする本発明の第一記載の小生物捕獲用材料である。
本発明の第四は、（Ａ）の塗布幅が５〜２０ｍｍ、（Ｂ）の塗布幅が５〜２０ｍｍであることを特徴とする本発明の第二記載の小生物捕獲用材料である。
本発明の第五は、（Ａ）の塗布厚さが０．５ｍｍ〜２ｍｍ、（Ｂ）の塗布厚さが１ｍｍ以上であることを特徴とする本発明の第三記載の小生物捕獲用材料である。
本発明の第六は、被塗布材料がプラスチックであることを特徴とする本発明の第一〜第五の何れかに記載の小生物捕獲用材料である。
本発明の第七は、プラスチックが厚紙に張り合わせたプラスチックフィルムであることを特徴とする本発明の第六記載の小生物捕獲用材料である。
【発明の効果】
【０００８】
本発明によれば、小生物捕獲材料において、初期粘着力(濡れ性)を重視した粘着性組成物（Ａ）と（Ｂ）とを被塗布材料の同一面上に塗布することで、これまで捕獲が完全ではなかった体重の軽い幼獣のげっ歯類から体重の重い成獣のげっ歯類まで、効果的に捕獲することが出来る小生物捕獲用材料を提供できる。
【図面の簡単な説明】
【０００９】
【図１】本発明の粘着組成物（Ａ）および（Ｂ）を平行塗布した材料の平面図の一例である。
【図２】本発明の粘着組成物（Ａ）および（Ｂ）を平行塗布した材料の側面図の一例である。
【図３】本発明の粘着組成物（Ａ）および（Ｂ）を同心円状に塗布した材料の平面図の一例である。
【図４】本発明の粘着組成物（Ａ）および（Ｂ）を重ね塗りした材料の側面図の一例である。
【発明を実施するための形態】
【００１０】
以下、本発明について更に詳しく述べる。
本発明で用いる粘着性組成物（Ａ）ポリブテン、ポリイソブチレンゴム、ポリエチレンからなり、粘着最大応力２００〜４００ｇｆ／ｃｍ2、好ましくは２５０〜３５０ｇｆ／ｃｍ2、延糸距離１００ｍｍ以上の物性値を有するものである。なお粘着最大応力は、粘着性組成物に付着した小生物を逃がさずに捕捉し続ける力をあらわすものであり、延糸距離は粘着性組成物の濡れ性、すなわち粘着性組成物の小生物に対する付着性を現すものである。
【００１１】
粘着性組成物（Ａ）は体重の小さい幼獣のげっ歯類を捕獲するのに適したもので、濡れ性を重視した粘着剤である。粘着最大応力が２００ｇｆ／ｃｍ2に満たない場合粘着力が弱過ぎて、体重の小さい幼獣のげっ歯類でも、一度付着した後に逃亡してしまう虞がある。粘着最大応力が４００ｇｆ／ｃｍ2を超える場合では一度付着した小生物に対する粘着力は強いが粘着性組成物の濡れ性が悪くなるため、体重の軽い幼獣のげっ歯類は、体重が軽い故に粘着せず逃亡してしまう虞があり好ましくない。また、ゴキブリ、ハエ等の極めて軽体重のものに対しても粘着性を発揮できない虞がある。
延糸距離１００ｍｍ未満では粘着性組成物の濡れ性が悪くなるため、体重の軽い幼獣のげっ歯類は捕獲されず逃亡してしまう。
【００１２】
粘着性組成物（Ｂ）はポリブテン、ポリイソブチレンゴム、ポリエチレンからなり、粘着最大応力４００ｇｆ／ｃｍ2超、延糸距離４０〜１００ｍｍ未満の物性値を有するものである。この粘着性組成物は体重が大きい成獣のげっ歯類を捕獲するためのものであり、粘着力即ち粘着最大応力を重視した粘着性組成物である。粘着最大応力４００ｇｆ／ｃｍ2以下の場合は粘着力が弱過ぎて、体力が大きい成獣のげっ歯類は、一度粘着性組成物（Ｂ）に付着しても逃亡する虞がある。
また延糸距離が４０ｍｍ未満では、粘着性組成物の濡れ性が極端に悪く体重の大きい成獣のげっ歯類でも捕捉出来ず逃亡してしまう虞がある。また、延糸距離が１００ｍｍ以上の場合には、その粘着性組成物は粘着最大応力が小さくなるため、一度付着した成獣のげっ歯類でも、体力が大きいため逃げる虞がある。
なお、粘着最大応力の好ましい上限は特に限定されないが、１２００ｇｆ／ｃｍ2をこえると、その粘着性組成物は濡れ性が著しく小さいものとなり、小生物に対する粘着性が著しく低下し好ましくない。
【００１３】
本発明の小生物捕獲用材料においては、粘着性組成物（Ａ）および（Ｂ）は、被塗布材料の同一面に塗布されていることが必要である。その塗布方法としては被塗布面の水平方向に交互に塗布する方法、或いは被塗布面の垂直方向に重ねて塗布する方法を上げることができる。
粘着性組成物（Ａ）および（Ｂ）を被塗布面の水平方向に交互に塗布する場合、その好ましい塗布幅は（Ａ）および（Ｂ）何れも５〜２０ｍｍである。
図１および図２及び図３は（Ａ）および（Ｂ）を被塗布面の水平方向に交互に塗布する場合の具体的な態様の例である。図１は平面状の被塗布面に並行状に（Ａ）および（Ｂ）を交互に塗布した場合を真上から見た図である。また、図２は図１に相当する塗布物を側面方向から見たものである。黒塗りは（Ａ）を、灰色塗りは（Ｂ）を示す。また、図３は（Ａ）および（Ｂ）を平面状の被塗布面に同心円状に交互に塗布したものを上部から見た図である。
【００１４】
粘着性組成物（Ａ）および（Ｂ）を被塗布面の水平方向に交互に塗布して作成した本発明の小生物捕獲材料を用いてネズミ等の小生物を捕獲する場合には、軽重量の幼獣のげっ歯類は（Ａ）部分に、重体重で且つ体力の大きい成獣のげっ歯類は（Ｂ）部分に付着することが必要であるが、それを確実なものにするためには、（Ａ）および（Ｂ）の塗布幅を２０ｍｍ以下にすることが好ましい。
（Ａ）及び（Ｂ）の塗布幅が２０ｍｍを超える場合、幅が広過ぎるため、軽重量の幼獣のげっ歯類が（Ｂ）部分のみに、また重体重で且つ体力の大きい成獣のげっ歯類が（Ａ）部分のみに付着する事態が生じ、この場合には付着した小生物が粘着捕獲されずに逃げる虞がある。一方、（Ａ）および（Ｂ）の塗布幅が５ｍｍ未満の場合には、（Ａ）および（Ｂ）が互いに溶け合って、（Ａ）および（Ｂ）のそれぞれの性能を発揮できない虞がある。また、被塗布材表面への塗布作業が困難になる。
なお、（Ａ）および（Ｂ）を平行塗布する際には、（Ａ）と（Ｂ）が接するように塗布しても良いし、また隙間を空けて塗布しても良い。隙間を空ける場合はその隙間は最大１０ｍｍ以下であることが好ましい。隙間が１０ｍｍを超えると、最初に（Ａ）に付着した体重の大きい小生物が（Ｂ）に付着する前に逃げるおそれがある。また逆に最初に（Ｂ）に付着した体重の小さい小生物が（Ａ）に付着する前に逃げる虞がある。
【００１５】
粘着性組成物（Ａ）および（Ｂ）を被塗布面に重ねて塗布する場合、下層に（Ｂ）を塗布し、（Ｂ）を塗布した上に（Ａ）を塗布する。この場合、（Ａ）の塗布厚は０．５〜２ｍｍ、（Ｂ）の塗布厚は１ｍｍ以上であることが好ましい。図４は粘着性組成物（Ａ）および（Ｂ）を被塗布面に塗布した状態の一例を示す図である。
（Ａ）の塗布厚さが０．５mmに満たない場合は、（Ａ）の有する濡れ性の効果が発揮できず、幼獣のげっ歯類でも逃亡する。また、２ｍｍを超える場合には、体重が大きく且つ体力の大きい成獣のげっ歯類が付着しても、付着部が下層の（Ｂ）までに到達せず、（Ｂ）の粘着力を発揮できないため逃げ出してしまう虞がある。（Ｂ）の下層の厚さが、１ｍｍ未満の場合は粘着力が弱過ぎて成獣のげっ歯類は逃亡する。
【００１６】
本発明で用いる液状ポリブテンは、数平均分子量は２００〜２０００であることが必要であるが、好ましくは４００〜１５００のものである。この液状ポリブテンは例えばナフサ分解により生成するいわゆるＣ４留分のうちブタジエンを除いたブタン−ブテン留分を重合することにより製造できる。これらのポリブテンは、例えば日石ポリブテン（新日本石油（株）製）の商品名で市販されている。ポリブテンの分子量が２００より小さい場合には、引火点が低くなるため、本粘着性組成物の製造時もしくは調理場等の火気のある所で使用する際の安全性に問題があり、また、得られた粘着剤組成物の粘着力が低下するため好ましくない。また１５００より大きい場合には、組成物の溶融粘度が大きくなりすぎるため、円滑な塗布作業が困難となる。
【００１７】
本発明で用いるポリイソブチレンゴムは粘度平均分子量が１００万から２５０万のものであり、粘度平均分子量が１００万以下の場合は粘着力が低下したものとなる。２５０万以上となると溶解に手間が掛かり、また粘着剤の粘度が高粘度となるため、塗布が困難となる。
【００１８】
本発明で用いるポリエチレンはエチレンを高圧重合法において重合したもので、一般に高圧法ポリエチレンと言われているものであり、メルトインデックスが０．０４〜３５好ましくは０．１〜２０のものである。これらの高圧法ポリエチレンは例えば、ノバテックＬＪ６００（日本ポリエチレン（株））の商品名で入手することが出来る。メルトインデックスが０．０４より小さいものは液状ポリブテンへの溶解に高い温度と長時間を要し、またこの範囲より大きいものは粘着性が良くかつ捕獲剤の流れ出し防止効果およびにじみ出し防止効果の十分なものは得られない。
【００１９】
本発明に用いる粘着性組成物（Ａ）、（Ｂ）を調製する際には、（Ａ）、（Ｂ）それぞれに要求される粘着最大応力および延糸距離が得られるように、液状ポリブテン、ポリイソブチレンゴムおよび高圧法ポリエチレンを適宜の割合で配合するが、その好ましい配合比率は以下のとおりである。
【００２０】
すなわち、液状ポリブテンの配合割合は、組成物全体に対して好ましくは９２〜９８質量％、さらに好ましくは９３〜９７質量％の範囲である。配合割合が９２質量％より少ないと、粘着性組成物の濡れ性が低下する。また塗布膜の伸展性が低下し、表面の凹凸等の生成等、塗布加工性に劣る傾向にある。また、９８質量％より多いと、塗布膜の耐流れ出し性に劣る傾向にある。
【００２１】
ポリイソブチレンゴムの配合割合は、組成物全体に対して好ましくは０．３〜３．０質量％、さらに好ましくは０．５〜２．５質量％の範囲である。配合割合が０．３質量％より少ないと、体重の大きい成獣に対する捕獲性が低下する。また、３．０質量％より大きいと粘着性組成物の濡れ性が低下する。
【００２２】
高圧法ポリエチレンの配合割合は、組成物全体に対して好ましくは２．０〜６．０質量％、さらに好ましくは３．０〜５．０質量％の範囲である。配合割合が２．０質量％よりも小さいと、塗布膜の耐流れ出し性が劣る。一方６．０質量％よりも大きいと、塗膜形成性が低下し、表面の凹凸の生成等、塗布膜の加工性に劣る。
【００２３】
本発明に用いる粘着性組成物（Ａ）、（Ｂ）は各成分を溶融混練することにより製造することが出来る。溶融混練する方法は特に限定されたものではなく、公知の方法を用いて行うことが出来る。例えば、（Ａ）、（Ｂ）の各成分が溶融する温度条件下に、混練機を用いて強制的に攪拌するなどの方法を用いることが出来る。粘着性組成物（Ａ）、（Ｂ）を被塗布材料に交互にスジ状塗布、上下層に重ね塗りするときは公知の方法を用いて行うことが出来る。
【００２４】
本発明に用いる粘着性組成物（Ａ）、（Ｂ）は有機溶剤を用いないので特異な臭気を有しないから、げっ歯類が忌避することがないし、誘引剤の効果を阻害することもない。また、ベントナイトやシリカのような嵩高な充填剤を用いないので、混練作業中に泡立ちを生じて、製造作業の継続を困難にするという問題も無い。また本発明に用いる粘着性組成物は、その要求性能を損なわない範囲において、上記必須構成成分の他、必要に応じてプロセス油、動植物油、高分子可塑剤、軟化剤、着色剤、酸化防止剤、老化防止剤、香料、誘引剤、飼料等を適宜配合することが出来る。
【００２５】
本発明の小生物捕獲材料は粘着性組成物（Ａ）、（Ｂ）を被塗布材の表面に塗布したものであるが、被塗布材料は、それが平面状のものである限り特に制限はない。例えばポリエチレンやポリプロピレンなどのプラスチックからなるシートを用いることが出来る。これらプラスチックからなるシートは厚紙などの台紙に張り合わせたものも使用することが出来る。
本発明の小生物捕獲材料は、ねずみ等の幼獣、成獣のげっ歯類小生物の捕獲に有効であるのはもちろん、それ以外の、例えばごきぶり、ハエ、飛翔性害虫等の有害小生物の捕獲にも使用することができる。
【実施例】
【００２６】
以下、実施例により本発明を具体的に説明するが、本発明はこれらの実施例に限定されるものではない。
【００２７】
＜粘着性組成物の調製＞
粘着性組成物（Ａ）、（Ａ−１）、（Ａ−２）、粘着性組成物（Ｂ）、（Ｂ−１）、（Ｂ−２）を表１に示す配合割合にしたがって、配合し調製した。調製方法は以下のとおりである。すなわち、１７０℃に加熱した液状ポリブテンにポリイソブチレンゴム、ポリエチレン、酸化防止剤を加えて、各成分が均一に溶解するまで攪拌した。この中で、粘着性組成物（Ａ）と（Ｂ）は本発明に用いる粘着性組成物、（Ａ−１）、（Ａ−２）、（Ｂ−１）、（Ｂ−２）は比較例に用いる粘着性組成物である。
使用した液状ポリブテン、ポリイソブチレンゴム並びにポリエチレンは以下の通りである。
液状ポリブテン：新日本石油（株）製、日石ポリブテンＨＶ−３００、数平均分子量  １４００
ポリイソブチレンゴム；ＢＡＳＦ社製、オパノールＢ−１００、粘度平均分子量  １３０万
ポリエチレン；日本ポリエチレン製、ノバテックＬＪ−６００、ＭＦＲ5.5、密度0.93
【００２８】
＜粘着性組成物の物性評価＞
粘着最大応力：プローブタック法に準拠し、塗布面に塗布した粘着剤に直径1/4インチ、重量１５．３ｇの金属球を接触させ、金属球を塗布面から引き離すのに必要な力を２３℃において引張試験機により測定した。粘着最大応力は、成獣のげっ歯類の捕獲性能に影響する。
延糸距離：プローブタック法に準拠し、塗布面に塗布した粘着剤に直径1/4インチ、重量１５．３ｇの金属球に接触させ、金属球を塗布面から引き離す時、粘着剤が金属球から離れた時の距離を２３℃において引張試験機により測定した。延糸距離は粘着剤の濡れ性を表わし、幼獣のげっ歯類の捕獲性能に影響する。
結果を表１に示す。
【００２９】
【表１】
2010233463.tif 000002
【００３０】
＜実施例、比較例における捕獲性能評価用試験片の作成＞
交互に平行塗布したサンプル作成：厚紙にポリプロピレンフィルムをラミネートした台紙（縦２１×横１６×厚さ０．１ｃｍ）の上に、未塗布部分として５ｍｍの隙間をはさんで、塗布厚２ｍｍ、長さ１７ｃｍで所定の塗布幅で粘着性組成物（Ａ）及び（Ｂ）をそれぞれ一筋塗布し、実施例、比較例において使用する捕獲性能評価用の試料とした。なお、比較例１と比較例２については（Ａ）または（Ｂ）だけを未塗布部分として５ｍｍの隙間をはさんで二筋塗布し、捕獲性能評価用の試料とした。
重ね塗り塗布用サンプル作成：厚紙にポリプロピレンフィルムをラミネートした台紙（縦２１×横１６×厚さ０．１ｃｍ）の上に、粘着性組成物（Ｂ）を縦１７×横１３ｃｍの面積に所定の塗布厚に塗布した後、約１時間静置させて粘着組成物（Ａ）を粘着性組成物（Ｂ）の上に塗布して捕獲性能評価用の試料とした。
【００３１】
＜捕獲性能の評価＞
げっ歯類捕獲力（２０ｇ、１００ｇ鋼球）：傾斜角３０°の台上に粘着性組成物を塗布した台紙を置き、助走距離１０ｃｍの位置から鋼球を転がす。２０ｇ鋼球を転がした時、粘着面で鋼球が停止するか、停止後ゆっくり転がる時は、２０ｇのげっ歯類を捕獲する力があるとして○とした。また鋼球が粘着面を転がり落下する時は、２０ｇのげっ歯類を捕獲する力が無いとして×とした。
１００ｇ鋼球を転がした時、粘着面で鋼球が停止するか、停止後ゆっくり転がる時は、１００ｇのげっ歯類を捕獲する力があるとして○とした。また鋼球が停止せずに粘着面を転がり落下する時は、１００ｇのげっ歯類を捕獲する力が無いとして×とした。なお、交互に平行塗布したサンプルの場合は、鋼球が粘着性組成物（Ａ）（Ｂ）の両方の上を通過するように、鋼球の転がる方向と粘着性組成物の塗布方向が垂直になるように平行塗布したサンプルを設置した。
結果を表２及び表３に示す。
【００３２】
【表２】
2010233463.tif 000003
【００３３】
表２は粘着性組成物（Ａ）と（Ｂ）は平面状の被塗布面に交互に塗布したものである。実施例１〜３は粘着性組成物（Ａ）と（Ｂ）を本発明の条件に従って塗布して試験したものであるが、成獣のげっ歯類および幼獣のげっ歯類の何れに対しても優れた捕獲性能を示した。比較例１と比較例２は粘着性組成物（Ａ）あるいは（Ｂ）の一方だけを幅１０ｍｍで塗布したものである。粘着性組成物（Ｂ）だけを塗布した比較例１では成獣のげっ歯類の捕獲力は認められたが、幼獣のげっ歯類の捕獲力は無かった、粘着性組成物（Ａ）だけを塗布した比較例２では幼獣のげっ歯類の捕獲力は認められたが、成獣のげっ歯類の捕獲力は無かった。
比較例３〜４は粘着性組成物（Ａ）について配合組成を変えて調製した最大応力、延糸距離が本発明の条件から外れる物性値を有する粘着性組成物を用いて試験したものである。その結果、成獣に対する捕獲性能は良好であったが、幼獣に対する捕獲力は無かった。比較例５〜６は粘着性組成物（Ｂ）について配合組成を変えて調製した最大応力、延糸距離が本発明の条件から外れる物性値を有する粘着性組成物を用いて試験したものである。その結果、幼獣に対する捕獲性能は良好であったが、成獣に対する捕獲力は無かった。
【００３４】
【表３】
2010233463.tif 000004
【００３５】
表３は粘着性組成物（Ａ）と（Ｂ）は平面状の被塗布面に重ねて塗布して試験した結果である。
実施例６〜７は粘着性組成物（Ａ）と（Ｂ）を本発明の条件に従って塗布して試験したものであるが、成獣のげっ歯類および幼獣のげっ歯類の何れに対しても優れた捕獲性能を示した。比較例７と８は粘着性組成物（Ａ）あるいは（Ｂ）の一方だけを塗布したものである。粘着性組成物（Ｂ）だけを塗布した比較例７では、成獣のげっ歯類に対しては捕獲力は認められたが、幼獣のげっ歯類に対する捕獲力は無かった。一方粘着性組成物（Ａ）だけを塗布した比較例８では幼獣のげっ歯類に対する捕獲力は認められたが、成獣のげっ歯類に対する捕獲力は無かった。
比較例９〜１０は粘着性剤組成物（Ａ）について配合組成を変えて調製した、最大応力、延糸距離が本発明の条件から外れる性状を有する粘着性組成物を用いて試験した結果である。その結果成獣に対する捕獲性能は良好であったが、幼獣に対する捕獲力は無かった。
比較例１１〜１２は、粘着性剤組成物（Ｂ）について配合組成を変えて調製した最大応力、延糸距離が本発明の条件から外れる性状を有する粘着性組成物を用いて試験したものである。その結果、幼獣に対する捕獲性能は良好であったが、成獣に対する捕獲力は無かった。
【産業上の利用可能性】
【００３６】
本発明の小生物捕獲材料は、体重の軽い小生物ならびに体重の重い小生物何れに対しても優れた捕獲性能を示す。したがって、本発明の捕獲材料を用いることにより、一種類の捕獲材で以って幼獣から成獣まで幅広い対象物を捕獲できる。
【図１】
2010233463.tif 000005
【図２】
2010233463.tif 000006
【図３】
2010233463.tif 000007
【図４】
2010233463.tif 000008